(57)【要約】【課題】パルプの叩解動力を従来よりも削減することである。【解決手段】ポリアミド化合物の存在下、パルプスラリーを叩解することを特徴とするパルプの叩解方法によって達成される。【選択図】なし【特許請求の範囲】
【請求項１】
ポリアミド化合物の存在下、パルプスラリーを叩解することを特徴とするパルプの叩解方法。
【請求項２】
上記ポリアミド化合物が、ポリエチレンイミンとアジピン酸とがアミド結合して得られるポリアミド化合物である請求項１に記載のパルプの叩解方法。
【請求項３】
パルプスラリー中におけるポリアミド化合物の含有量が、パルプスラリー中のパルプの絶乾質量に対して６ｐｐｍ以上４０ｐｐｍ以下である請求項１または２に記載のパルプの叩解方法。
【発明の詳細な説明】
【技術分野】
【０００１】
本発明は、パルプの叩解方法に関するものである。
【背景技術】
【０００２】
近年、環境保護を目的とした電力使用量の削減に関連し、パルプの叩解で消費される電力量の省力化、すなわちパルプ叩解動力の削減が強く要求されている。パルプ叩解動力を削減する方法として、リファイナープレートを更新する方法がある。また、酵素処理して叩解する方法がある（例えば、特許文献１参照）。また、スルファミン酸ナトリウムなどのリファイニング助剤を用いて叩解する方法がある（例えば、特許文献２参照）。
【０００３】
一般に、リファイナープレートの更新は刃の消耗が早いという問題がある。また、特許文献１に記載されるが如くの方法では高額な酵素を使用するためにコストアップの課題がある。また、特許文献２に記載されるが如くの方法ではチップに対して０．１重量％以上の比較的多くのリファイニング助剤を必要とするためにコストアップの課題がある。従って、コストに見合ったパルプ叩解動力の削減効果は得られていないのが現状である。
【先行技術文献】
【特許文献】
【０００４】
【特許文献１】特開平８−２４６３６８号公報
【特許文献２】特開昭６１−１７４４９２号公報
【発明の概要】
【発明が解決しようとする課題】
【０００５】
本発明は、パルプ叩解動力を従来よりも削減する方法を提供することを目的としてなされたものである。
【課題を解決するための手段】
【０００６】
本発明者は、パルプ叩解動力を従来よりも削減する方法について鋭意検討を重ねた結果、特定のカチオン性高分子化合物の存在下でパルプスラリーを叩解することによってパルプ叩解動力を削減できることを見出し、本発明に至った。すなわち、本発明の課題は、ポリアミド化合物の存在下、パルプスラリーを叩解することを特徴とするパルプの叩解方法によって達成される。
【発明の効果】
【０００７】
本発明のパルプの叩解方法によれば、ポリアミド化合物の存在下でパルプスラリーを叩解することによって、パルプ叩解動力を削減することができる。
【発明を実施するための形態】
【０００８】
以下に本発明にかかるパルプの叩解方法について、より具体的に記載する。
【０００９】
本発明は、パルプスラリーがポリアミド化合物を含有し、ポリアミド化合物の存在下でパルプスラリーを叩解することを特徴とするパルプの叩解方法である。本発明において、ポリアミド化合物の存在下とは、叩解されるパルプスラリーがポリアミド化合物を含有することであり、叩解時にパルプスラリーがポリアミド化合物を含有していればよい。例えば、ポリアミド化合物の存在下は、叩解前のパルプスラリーにポリアミド化合物を添加することによって達成される。
【００１０】
本発明において、ポリアミド化合物とは、分子内の主鎖にアミド結合（−ＣＯＮＨ−）をもつポリマー（重合体）のことである。本発明に用いられるポリアミド化合物は公知のポリアミド化合物であって特に限定されない。好ましくは、本発明の効果の点で、ポリエチレンイミンとアジピン酸とがアミド結合して得られるポリアミド化合物である。かかるポリアミド化合物は、例えば、栗田工業株式会社から市販されており、本発明に用いることができる。
【００１１】
本発明において、パルプスラリー中におけるポリアミド化合物の含有量は特に限定されないが、パルプスラリー中のパルプの絶乾質量に対して６ｐｐｍ以上４０ｐｐｍ以下であることが好ましい。この範囲であることによって、パルプ叩解動力を一層削減することができる。
【００１２】
本発明において、パルプの叩解方法は、製紙分野で従来公知の方法であって特に限定されない。例えば、シングルディスクリファイナー、ダブルディスクリファイナー、コニカルリファイナー、ＰＦＩミルの中からひとつあるいは複数の方法を用いて叩解することが好ましい。
【００１３】
本発明において、叩解時の温度は特に限定されないが、１０℃以上６０℃以下が好ましく、２０℃以上４０℃以下がさらに好ましい。
【００１４】
本発明において、叩解時のパルプのｐＨは特に限定されないが、ｐＨ３以上ｐＨ１０以下が好ましく、ｐＨ６以上ｐＨ８以下がさらに好ましい。
【００１５】
本発明において、パルプの種類は、製紙分野で従来公知のパルプであって、特に限定されない。本発明の効果が顕著である点で、広葉樹漂白クラフトパルプあるいは針葉樹漂白クラフトパルプが好ましい。
【００１６】
本発明において、ポリアミド化合物を含有しないパルプスラリーにおけるパルプのカチオン要求量は特に限定されないが、０〜１００μｅｑ/Ｌであることが好ましく、０〜３０μｅｑ/Ｌであることがさらに好ましい。
【００１７】
本発明において、叩解時のパルプスラリー固形分濃度は特に限定されないが、０．５質量％以上２０質量％以下が好ましい。
【００１８】
本発明において、パルプスラリーは、ポリアミド化合物以外に、必要に応じて填料、硫酸バンド、サイズ剤、紙力増強剤、定着剤、濾水性向上剤、染料など、製紙分野で従来公知の各種薬剤を含有することができる。
【実施例】
【００１９】
以下に実施例を挙げるが、本発明はこの実施例により何ら限定されない。
【００２０】
（実施例１）
広葉樹漂白クラフトパルプのパルプスラリー（カチオン要求量３０μｅｑ/Ｌ）に、ポリエチレンイミンとアジピン酸とがアミド結合して得られるポリアミド化合物であるハイホールダー６０１（栗田工業株式会社製）をパルプスラリー中のパルプの絶乾質量あたり実質成分換算で６ｐｐｍとなるように添加し、パルプスラリーのｐＨを７．０〜７．５に調整した。このパルプスラリーを１０質量％に濃度調整し、ＰＦＩミル（熊谷理機工業株式会社製）を用いて９０００回転で叩解した。叩解時の温度は２０℃であった。叩解後の濾水度を、カナダ標準濾水度試験器（熊谷理機工業株式会社製）を用いて測定した。叩解の程度は濾水度で表すことができる。叩解が進むにつれて濾水度の値は小さくなる。
【００２１】
（実施例２）
ポリアミド化合物の含有量をパルプの絶乾質量あたり実質成分換算で１２ｐｐｍとなるように添加した他は実施例１と同様にして濾水度を測定した。
【００２２】
（実施例３）
ポリアミド化合物の含有量をパルプの絶乾質量あたり実質成分換算で２５ｐｐｍとなるように添加した他は実施例１と同様にして濾水度を測定した。
【００２３】
（実施例４）
ポリアミド化合物の含有量をパルプ絶乾質量あたり実質成分換算で４０ｐｐｍとなるように添加した他は実施例１と同様にして濾水度を測定した。
【００２４】
（比較例１）
ポリアミド化合物に代えて、リファイニング助剤であるスルファミン酸ナトリウムをパルプの絶乾質量あたり実質成分換算で２０００ｐｐｍとなるように添加した他は実施例１と同様にして濾水度を測定した。
【００２５】
（比較例２）
ポリアミド化合物に代えて、リファイニング助剤であるスルファミン酸ナトリウムをパルプの絶乾質量あたり実質成分換算で１００ｐｐｍとなるように添加した他は実施例１と同様にして濾水度を測定した。
【００２６】
（比較例３）
ポリアミド化合物を添加しなかった他は実施例１と同様にして濾水度を測定した。
【００２７】
【表１】
2015045105.tif 000002
【００２８】
上記表１における実施例１〜４と比較例３との対比から明らかなように、ポリアミド化合物の存在下でパルプスラリーを叩解した方が、同一のＰＦＩミル回転数（９０００回転）で叩解した後の濾水度の値は低い。すなわち、同じパルプ叩解動力によって、より叩解の程度が進むことが分かる。従って、本発明によって、同じ叩解の程度（同じ濾水度）を得るためにパルプ叩解動力を削減できることが分かる。
【００２９】
比較例１および比較例２から、スルファミン酸ナトリウムのようなリファイニング助剤では叩解の程度があまり進まない。また、パルプ叩解動力を削減するために、比較的多くのリファイニング助剤を必要とすることが分かる。従って、薬品コストが増加し、好ましくない。